Composition de revêtement non mouillable par le zinc liquide, caractérisée en ce que ladite composition comprend des éléments métalliques nickel (Ni), chrome (Cr), silicium (Si), phosphore (P) et éventuellement bore (B), dans les proportions suivantes : Ni 50%-60%, Cr 20%-30%, Si 5%-12%, P 4%-8%, et B 0%-1.5%, en masse par rapport à la masse totale des éléments métalliques présents dans la composition de revêtement. Composition selon la revendication 1, caractérisée en ce que les éléments Ni, Cr, Si, P et B sont dans les proportions suivantes : Ni 55%-58%, Cr 27%-30%, Si 8%-10%, P 5%-6%, et B 0.4%-0.8%, en masse par rapport à la masse totale des éléments métalliques présents dans la composition de revêtement. Composition selon la revendication 1 ou 2, caractérisée en ce que les éléments métalliques Ni, Cr, Si, P et B sont sous la forme de particules, avantageusement de diamètre moyen compris entre 5 µm et 200 µm, plus avantageusement compris entre 10 µm et 106 µm. Composition selon la revendication 3, caractérisée en ce que les particules métalliques sont dispersées dans un solvant choisi dans le groupe constitué par les solvants aprotiques tels que l’acétone, les solvants protiques tels que les alcools, les solvants aqueux tels que l’eau et l’eau distillé, et les solvants organiques apolaires tels que le toluène ; avantageusement le solvant est choisi dans le groupe constitué de l’eau distillé, l’acétone, des alcools, et leurs mélanges. Composition selon l’une quelconque des revendications 1 à 4, caractérisée en ce que ladite composition comprend en outre au moins un liant, avantageusement choisi dans le groupe constitué de polymères tels que l’alcool polyvinylique (PVA), acides carboxylique, cellulose, et leurs mélanges. Procédé de revêtement d’au moins une surface d’une pièce métallique comprenant au moins les étapes suivantes : a) Préparation d’une composition de revêtement comprenant les éléments métalliques, nickel (Ni), chrome (Cr), silicium (Si), phosphore (P) et éventuellement bore (B) ; et éventuellement un liant, les éléments métalliques étant avantageusement sous forme particulaire dispersés dans un solvant ; b) Application de la composition de revêtement obtenue à l’étape a) sur au moins une surface de la pièce métallique à revêtir ; c) Evaporation du solvant ; et d) Traitement thermique de la pièce revêtue obtenue à l’étape c), avantageusement à une température comprise entre 1000°C et 1150°C, caractérisé en ce que la composition de revêtement comprend les éléments métalliques dans les proportions suivantes : Ni 50-60 %, Cr 20-30 %, Si 5-12 %, P 4-8 %, et B 0-1.5 %, en masse par rapport à la masse totale des éléments métalliques présents dans la composition de revêtement. Procédé selon la revendication 6, caractérisé en ce que la composition de revêtement préparée à l’étape a) est telle que définie dans l’une quelconque des revendications 1 à 5. Procédé selon la revendication 6 ou 7, caractérisé en ce que l’étape d’application b) est effectuée par pulvérisation, projection, injection ou immersion, avantageusement par immersion. Procédé selon l’une quelconque des revendications 6 à 8, caractérisé en ce que l’étape de traitement thermique d) est effectuée pendant une durée comprise entre 5 et 120 minutes. Revêtement métallique non mouillable par le zinc liquide, caractérisé en ce que ledit revêtement est obtenu à partir d’une composition de revêtement telle que définie dans l’une quelconque des revendications 1 à 5, ou susceptible d’être obtenu par le procédé de revêtement tel que défini dans l’une quelconque des revendications 6 à 9. Revêtement selon la revendication 10, caractérisé par une épaisseur comprise entre 5 µm à 250 µm, de préférence entre 10 µm et 150 µm, plus préférentiellement entre 50 µm et 100 µm. Utilisation d’une composition de revêtement telle que définie dans l’une quelconque des revendications 1 à 5, pour la préparation d’un revêtement non mouillable par le zinc liquide et/ou pour la préparation d’une pièce métallique comprenant au moins une surface non mouillable par le zinc liquide. Utilisation selon la revendication 12, caractérisée en ce que la pièce métallique est une pièce d’accroche pour pièce à galvaniser. Procédé de galvanisation par trempage à chaud par immersion, comprenant au moins les étapes suivantes : a) Accrochage des pièces à galvaniser par des pièces d’accroche ; b) Immersion des pièces à galvaniser dans un bain de traitement à base de zinc liquide ; et c) Retrait du bain de traitement à base de zinc liquide, puis décrochage des pièces, caractérisé en ce que les pièces d’accroche sont revêtues d’un revêtement métallique non mouillable par le zinc liquide tel que défini dans l’une quelconque des revendications 10 et 11. Pièce métallique, caractérisée en ce que ladite pièce métallique comprend au moins une surface revêtue d’un revêtement métallique non mouillable par le zinc liquide tel que défini dans l’une quelconque des revendications 10 et 11, avantageusement ladite pièce métallique étant une pièce d’accroche pour pièce à galvaniser.